КОМПОЗИЦИЯ ДЛЯ ОБРАБОТКИ ПОВЕРХНОСТИ МЕТАЛЛА, СПОСОБ ПОВЕРХНОСТНОЙ ОБРАБОТКИ МЕТАЛЛОВ С ЕЕ ИСПОЛЬЗОВАНИЕМ, И ПЛЕНКА, ПОЛУЧЕННАЯ ПОВЕРХНОСТНОЙ ОБРАБОТКОЙ МЕТАЛЛОВ С ЕЕ ИСПОЛЬЗОВАНИЕМ

1. Композиция для обработки поверхности металлов, содержащая от 5 до 30% по весу неионной и/или катионной смолы на водной основе, от 100 до 1000 ч/млн ионов трехвалентного Bi, и аминополикарбоновую кислоту в количестве, 0,5-10-кратном молярной концентрации ионов Bi.
2. Композиция для обработки поверхности металлов по п.1, содержащая от 20 до 500 ч/млн ионов трехвалентного Al.
3. Способ поверхностной обработки металлов, включающий стадии, на которых погружают металлический материал с очищенной поверхностью в композицию по п.1 или 2, затем проводят как стадию (1) электролиза, на которой с использованием металлического материала в качестве катода выполняют электролиз при напряжении от 0 до 15 В в течение времени от 10 до 120 с, так и стадию (2) электролиза, на которой электролиз проводят при напряжении от 50 до 300 В в течение времени от 30 до 300 с, причем стадию (1) электролиза проводят перед стадией (2) электролиза, и после этого проводят промывание водой и обжиг для осаждения пленки поверх металлического материала.
2
4. Пленка, полученная поверхностной обработкой металла с использованием композиции по вышеприведенному по п.1 или 2, и соответственно способу обработки по п.3, причем металлический Bi и окисленный Bi осаждают, в расчете на Bi, в количестве от 20 до 250 мг/м, при общей толщине пленки от 5 до 40 мкм, и при таком распределении осажденного Bi, что величина В, то есть количество осажденного Bi от центра пленки по толщине к стороне, обращенной к металлическому материалу, составляет 55% или более, в расчете на А, то есть общее количество осажденного Bi (В/А≥55%).